(57)【要約】【課題】鉄系金属摩耗を効果的に修復でき、安全に使用できる金属摩耗修復剤を提供する。【解決手段】本金属摩耗修復剤は、セピオライト又はアタパルジャイトの少なくとも何れかの結晶成分を含有し、鉄系金属表面の摩耗を修復する。セピオライトとアタパルジャイトは、共に、天然に産出する粘土鉱物の一種である。セピオライトの主成分はマグネシウム珪酸塩である。一方、アタパルジャイトの主成分も同様にマグネシウム珪酸塩であるが部分的にＭｇがＡｌまたはＦｅに置換されたものである。好ましくは、アスベストの混入可能性がない塊状形態を有するβ型セピオライトを用いる。さらに好ましくは、水酸基が消失しない温度以下で焼成された無水セピオライトを用いる。【選択図】図２
2018127534.tif 000002
【特許請求の範囲】
【請求項１】
セピオライト又はアタパルジャイトの少なくとも何れかの結晶成分を含有し、鉄系金属表面の摩耗を修復し得る金属摩耗修復剤。
【請求項２】
塊状形態を有するβ型セピオライトを含有することを特徴とする請求項１の金属摩耗修復剤。
【請求項３】
水酸基が消失しない温度以下で焼成された無水セピオライトを含有することを特徴とする請求項１又は２の金属摩耗修復剤。
【請求項４】
請求項１〜３の何れかの金属摩耗修復剤と、  ミクロンサイズの研磨微粒子と、  ポリオールエステルを備えたことを特徴とする金属表面改質剤。
【請求項５】
前記ポリオールエステル１リットル当たり、前記金属摩耗修復剤が１〜２０ｇ添加されたことを特徴とする請求項５の金属表面改質剤。
【請求項６】
前記研磨微粒子は、シリカ微粒子、シリカゲル微粒子又はアルミナ微粒子の少なくとも１種であり、
前記金属摩耗修復剤が６５重量％以上含有され、前記研磨微粒子が３５重量％未満含有されたことを特徴とする請求項５又は６の金属表面改質剤。
【請求項７】
前記金属摩耗修復剤の粒径より大きなシリカ微粒子が添加されたことを特徴とする請求項４〜６の何れかの金属表面改質剤。
【請求項８】
前記金属摩耗修復剤の粒径より大きな粒径０．５〜１０μｍのシリカ微粒子と、粒径１０〜１００ｎｍのナノサイズのシリカ微粒子が共添加されたことを特徴とする請求項４〜６の何れかの金属表面改質剤。 
【発明の詳細な説明】
【技術分野】
【０００１】
本発明は、鉄又は鉄基合金の摺動摩耗面から放出された鉄イオンを金属表面で再金属化し、摺動摩耗面の修復を可能とする摩耗修復剤に関するものである。
【背景技術】
【０００２】
従来から、自動車に代表される内燃機関では、ピストン、シリンダーライナ、クランク軸、連結棒の軸受、カムおよびバルブリフタなどに摺動部分が存在し、摺動部分に用いられる金属部材には、焼き付き防止、作動円滑化のための潤滑油やグリースなどの潤滑剤が用いられる。
潤滑剤には摺動面の摩耗を抑制すべく耐摩耗剤などが配合されているが、機器の長期間使用により、金属部材の摺動面に摩耗が生じる。摺動面に摩耗が生じると、振動やノイズが増大するといった問題や、シリンダ圧の低下により燃料の燃焼不良によるパワーの低下や燃費の悪化といった問題が生じる。
内燃機関以外に、自動変速機、駆動系機器、緩衝器、パワーステアリング、ギア、油圧機器なども同様な問題がある。
【０００３】
かかる状況下、鉄系金属表面から摩擦により放出された鉄イオン（Ｆｅ２＋）を、金属表面で再金属化する摩擦面改質剤が知られている（特許文献１を参照）。特許文献１に開示された摩擦面改質剤は、蛇紋石族の石綿に属するクリソタイル（温石綿）の結晶化の際に生じるＭｇ原子と
Ｆｅ原子の置換反応を用いて、摩擦により放出された鉄イオン（Ｆｅ２＋）を捕獲し、金属表面で再金属化するものである。
具体的には、特許文献１に開示された摩擦面改質剤は、シュンガイト鉱石あるいは蛇紋石を出発原料にした含水珪酸マグネシウム組成物であり、長さ１.５μｍ〜２０μｍの繊維状結晶体である蛇紋石族のクリソタイル（組成式：Ｍｇ3(Ｓｉ2Ｏ5)(ＯＨ)4）やアンチゴライト（組成式：Ｍｇ６(Ｓｉ４Ｏ１０)(ＯＨ)８）を用いている。クリソタイルやアンチゴライトが触媒物質となり、鉄系金属部材の摩擦面を修復する。
【０００４】
クリソタイルやアンチゴライトは、蛇紋石族の石綿（アスベスト）に分類される。近年、石綿（アスベスト）の繊維は、肺線維症（じん肺）や悪性中皮腫の原因になると報告され、その使用が制限されており、特許文献１に開示された摩擦面改質剤に替わる鉄系金属部材の摩擦面を修復できる材料が要望されている。
【先行技術文献】
【特許文献】
【０００５】
【特許文献１】特開２００６−１３７９０７号公報
【発明の概要】
【発明が解決しようとする課題】
【０００６】
上述の如く、特許文献１の摩擦面改質剤では、石綿（アスベスト）に分類される蛇紋石族のクリソタイル（組成式：Ｍｇ3(Ｓｉ2Ｏ5)(ＯＨ)4）又はアンチゴライト（組成式：Ｍｇ６(Ｓｉ４Ｏ１０)(ＯＨ)８）を含有し、使用が制限／禁止されているものである。したがって、これらに替わる新しい材料が必要とされている。
かかる状況に鑑みて、本発明は、鉄系金属摩耗を効果的に修復でき、安全に使用できる金属摩耗修復剤を提供することを目的とする。
【課題を解決するための手段】
【０００７】
上記目的を達成すべく、本発明者は、研究・実験を繰り返し実施し試行錯誤の上、蛇紋石族のクリソタイルやアンチゴライトに替わるものとして、石綿に分類されない天然鉱物のセピオライトとアタパルジャイトが、鉄系金属表面の摩耗を修復する性質を有することの知見を得た。
【０００８】
すなわち、本発明の金属摩耗修復剤は、セピオライト又はアタパルジャイトの少なくとも何れかの結晶成分を含有し、鉄系金属表面の摩耗を修復するものである。
セピオライトとアタパルジャイトは、共に、天然に産出する粘土鉱物の一種である。セピオライトの主成分はマグネシウム珪酸塩である。一方、アタパルジャイトの主成分は、セピオライトと同様にマグネシウム珪酸塩であるが、部分的にＭｇがＡｌまたはＦｅに置換されたものである。
また、セピオライトの組成式は、Ｍｇ８Ｓｉ１２Ｏ３０(ＯＨ)４・(ＯＨ２)４・８Ｈ２Ｏであり、アタパルジャイトの組成式は、Ｍｇ５Ｓｉ８Ｏ２０(ＯＨ)２・Ｚ(ＯＨ２)４・４Ｈ２Ｏ（但し、ＺはＡｌ，Ｆｅ）である。
ここで、鉄系金属とは、鉄、鋼、鋳鉄、及び鉄を主成分とする金属材料（合金）が含まれる概念であり、炭素鋼、ケイ素鋼、ステンレス鋼、高マンガン鋼、ニッケル鋼、ニッケルモリブデン鋼などが例示される。
【０００９】
セピオライトは、繊維状構造を有し、結晶構造は層状構造と鎖状構造との間を成すものである。セピオライトは、微細孔が多数存在するため、柔軟性があり、多孔質で比表面積が大きく、軽量であるといった特性を有する。
また、セピオライトの結晶表面には水酸基が出ており、水やアルコールに対する親和性がある。また耐熱性に優れている。セピオライトの主な用途は、軽量・多孔質で、優れた耐熱性によって、特に建築材料に好適に用いられる。また、多孔質、水親和性等の特性から濾過フィルターに対しても好適に用いられる。さらに、油やアルコール中の水分除去、パイプライン等の油漏れ防止や摩擦材にも使用されている。
一方、アタパルジャイトは、中空針状の結晶構造を有し、ＡｌイオンやＦｅイオンなど陽イオンの置換能力や比表面積が大きいことから、油吸収力と耐熱性に優れている。
【００１０】
本発明の金属摩耗修復剤として、好適には、塊状形態を有するβ型セピオライトを用いる。セピオライトは、結晶度の違いによってα型セピオライトとβ型セピオライトに区別される。α型セピオライトは主に高温高圧化における熱水作用によって生じるもので繊維状の形態を示すのに対して、β型セピオライトは浅海底や湖底での堆積作用によって生じるもので塊状形態を示す。
α型セピオライトは、高温高圧化における熱水作用によって生じるために、同様に高温高圧化における熱水作用によって生じるアスベスト（トレモライト）を含有する可能性が高い。一方で、β型セピオライトは、浅海底や湖底での堆積作用によって生じるために、アスベストが生じるような熱作用を受けておらず、アスベストが混入する可能性が無い。このような理由により、β型セピオライトを用いるのが好ましい。
【００１１】
本発明の金属摩耗修復剤は、水酸基が消失しない温度以下で焼成された無水セピオライトを好適に用いることができる。水酸基が消失しない温度以下で焼成させることにより、鉄系金属表面の摩耗を修復するといった触媒活性をより高めることができる。例えば、セピオライトの場合、２５０℃未満の焼成で、付着水と沸石水という結晶構造（８面体層の構造）に含まれる水が消失し、大凡２５０〜６００℃の焼成で、８面体層の端に結合している水（結合水）が消失し、セピオライトは無水物となる。このような無水セピオライトの場合、結合水が失われ結晶構造に歪みが生じる。本発明者は、結合水が失われ結晶構造に歪みが生じた無水セピオライトが、より触媒活性が優れていることを見出したのである。  
なお、６００℃以上で焼成すると、８面体層に位置する水酸基、所謂、構造水が失われ、結晶構造が壊れてしまう。結晶構造が壊れ、再結晶化しない場合は、セピオライトの触媒活性が失われる。
【００１２】
本発明の金属表面改質剤は、上述の金属摩耗修復剤と、ミクロンサイズの研磨微粒子と、ポリオールエステルを備える。セピオライトなどの金属摩耗修復剤が６５重量％以上含有され、シリカ微粒子、シリカゲル微粒子又はアルミナ微粒子の少なくとも１種の研磨微粒子が３５重量％未満含有されたものを好適に用いることができる。
例えば、シリカ微粒子、シリカゲル微粒子、酸化アルミニウム微粒子などの研磨性を有する研磨微粒子を加えて、鉄系金属の摩耗面の凹凸が滑らかにし、Ｆｅイオンの吸着を促進する。金属の摩耗面に吸着されるＦｅイオンが増加することにより、鉄系金属部材の摩耗修復能を更に向上できる。
研磨微粒子の粒径は、金属部材の摺動面の隙間サイズによってデザインされるものであり、特に制限されるものでないが、具体的には０．０５μｍ〜１０μｍが好ましく、より好ましくは０．１〜５μｍである。研磨微粒子の粒径が０．０５μｍ未満であると研磨性能が低下し、１０μｍより大きいと金属表面を傷付けるリスクが増加するからである。
【００１３】
ポリオールエステルは、極性が強く、弱塩基性のものが望ましい。従来、高級潤滑油として、航空機エンジン用に使用されていたが、最近では、自動車エンジン用としても、高級車向けに使用されている。ポリオールエステルは、潤滑特性が優れ、弱塩基性のものは、酸化劣化している潤滑油に添加すると潤滑油の酸化の進行を食い止め、潤滑油の性能を回復させるという利点がある。また、水や油と親和性があるが、水分を吸収しやすく、加水分解しやすいという性質には注意を要する。
ポリオールエステルを溶媒として用いることにより、本発明の金属摩耗修復剤と研磨微粒子を容易に分散させることができる。また、ポリオールエステルは、極性の強さから、鉄イオン（Ｆe２＋）を磁石のように吸収する効果も期待できる。
【００１４】
一方、セピオライトなどの結晶体の粒径は、金属部材の摺動面の隙間サイズによってデザインされるものであり、特に限定されないが、研磨微粒子と同様にミクロンサイズが好ましい。
金属部材の摩耗面の表面荒れが大きい場合は、結晶体の粒径は大きい方が効果的に機能する。反対に、金属部材の摩耗面の表面荒れが小さい場合は、結晶体の粒径は小さい方が効果的に機能する。被金属部材が装着された機器の種類や動作状況、摺動部分の相対速度などによって、最適な結晶体の粒径をデザインすべきである。
【００１５】
本発明の金属表面改質剤は、具体的には、ポリオールエステル１リットル当たり、セピオライトなどの金属摩耗修復剤は１〜２０ｇ添加される。
上述の金属摩耗修復剤や金属表面改質剤を潤滑剤として、鉄系金属部材同士の摺動面に供給し、鉄系金属部材同士を接触させて摺動させると、摺動面から放出されるＦｅイオンが摺動面上で再び金属化し、摩耗面の凹みを埋め、表面を修復する。
【００１６】
また、本発明の金属表面改質剤は、金属摩耗修復剤の粒径より大きなシリカ微粒子を添加することが好ましく、より好ましくは、金属摩耗修復剤の粒径より大きな粒径０．５〜１０μｍのシリカ微粒子と、粒径１０〜１００ｎｍのナノサイズのシリカ微粒子を共添加する。
触媒である金属摩耗修復剤のセピオライト微粒子よりも、少し粒径の大きいシリカ微粒子を添加させることにより、セピオライト微粒子のポリオールエステル溶液中での分散性を高め、沈降を軽減することができる。シリカ微粒子をポリオールエステル溶液に分散させて、そのシリカ微粒子の表面上に、触媒のセピオライト微粒子を乗せて、容器の底に沈降しないようにできる。シリカ微粒子の添加によって、ポリオールエステル溶液の粘性（粘度）が少し上がることも、沈降を防止することに寄与する。
また、ナノサイズのシリカ微粒子を添加させることで、ナノサイズのシリカ微粒子が自動車のエンジンやエアコンの圧縮機の摺動面の隙間に入り込み、形状が真球状であることから、ベアリング効果を醸し出せる。例えば、平均粒径１０ｎｍ、５０ｎｍなどナノサイズのシリカ微粒子が好適に用いられる。
さらに、シリカ微粒子やシリカゲル微粒子は、金属表面が修復されたあと、ゼリー状のガラス被膜を形成して、二次的に金属表面を保護し、金属の磨耗を防ぐとともに酸化劣化を防ぐ。
【発明の効果】
【００１７】
本発明の金属摩耗修復剤および金属表面改質剤によれば、鉄系金属表面に加わる摩擦エネルギーによって放出されるＦｅ２＋イオンを、金属表面で再金属化させて、摩耗面の凹みを埋め、摩耗面を修復できるといった効果がある。
【図面の簡単な説明】
【００１８】
【図１】金属摩耗修復剤（セピオライト）の作製フロー図
【図２】金属表面改質剤の作製フロー図
【図３】金属摩耗修復剤によるＦｅイオン捕獲とＦｅイオン放出のサイクルの説明図
【図４】実施例Ａ，Ｂの金属表面改質剤の修復能を示すデータ
【発明を実施するための最良の形態】
【００１９】
以下、本発明の実施形態の一例を、図面を参照しながら詳細に説明していく。なお、本発明の範囲は、以下の実施例や図示例に限定されるものではなく、幾多の変更及び変形が可能である。
【実施例１】
【００２０】
図１は金属表面改質剤の作製フローを示している。
金属表面改質剤は、下記表１に示す配合割合で、β型セピオライト微粒子、シリカ微粒子、シリカゲル微粒子および酸化アルミニウム（アルミナ）微粒子を、ポリオールエステル１００ｍＬに分散させて作製したものである。金属表面改質剤は、金属摩耗修復剤として、塊状形態を有するβ型セピオライトを約７０重量％含有し、研磨微粒子として、シリカ微粒子、シリカゲル微粒子および酸化アルミニウム（アルミナ）微粒子を合せて約３０重量％含有する。
【００２１】
【表１】
2018127534.tif 000003
【００２２】
金属摩耗修復剤であるβ型セピオライトの結晶微粒子は、図１の処理フローに示すように、天然鉱物を粉砕し（ステップＳ０１）、磁力によって選別し（ステップＳ０２）、比重選別処理（ステップＳ０３）を経て抽出される。その後、鉱酸処理（ステップＳ０４）と加圧・加熱処理（ステップＳ０５）を行うことにより不純物を取り除き、結晶構造（８面体層の構造）のβ型セピオライト微粒子を得る（ステップＳ０６）。セピオライトの組成式は、Ｍｇ８Ｓｉ１２Ｏ３０(ＯＨ)４・(ＯＨ２)４・８Ｈ２Ｏであり、主要元素は、マグネシウム、ケイ素、酸素及び水（結晶水）である。
図２の処理フローに示すように、ポリオールエステルを溶媒として、得られたβ型セピオライト微粒子と、研磨微粒子としてのシリカ微粒子、シリカゲル微粒子およびアルミナ微粒子とを分散させて、金属表面改質剤の溶液を作製した。
【００２３】
（実証試験）
作製した金属表面改質剤の溶液２５ｍＬを、エアコン室外機１台のコンプレッサーの冷媒に注入し、コンプレッサー内部の摩耗した金属表面が修復されるか否かを確認した。金属表面が修復されるか否かの確認は、エアコン全体の電気代の削減率により間接的に行った。
関東地方における某特別養護老人ホームの施設に設置されているエアコンを用いて試験を行った。施設は、鉄筋コンクリート４階建ての建屋で、１００床ある。エアコン室外機１４台のコンプレッサーの冷媒に、作製した金属表面改質剤を注入した。エアコン室外機１４台の内訳は、建屋１階の厨房に２台、共有リビング２ヶ所に各１台、建屋２階の共有廊下に１台、共有リビング４ヶ所に各１台、建屋３階の共有廊下に１台、共有リビング４ヶ所に各１台である。対象エアコン室外機は、平成２２年４月新設後６年経過のビル用マルチエアコンであり、圧縮機出力は１０〜１２ｋＷである。本施設の老人ホームでは、一日中エアコンを稼働させている。
平成２８年８月に、金属表面改質剤を注入し、平成２７年９月〜平成２８年１月の５ヶ月間の電気代と、平成２８年９月〜平成２９年１月の５ヶ月間の電気代を比較した。結果を下記表２に示す。
【００２４】
【表２】
2018127534.tif 000004
【００２５】
上記表２の期間中に節エネ技術の導入は、金属表面改質剤を注入以外は無く、表２に示す電気代の削減は、注入した金属表面改質剤の効果であると言える。前年の電気使用量（電気代）との比較から、９月〜翌年１月にかけて毎月１１％〜２９％の電気使用量が削減できていることが確認できた。外気温が下がる１２月と１月の電気代の削減率は大きく、特に１月は全体に占める割合で約３０％の削減率に達していた。
【００２６】
ここで、図３を参照して、金属摩耗修復剤によるＦｅイオン捕獲とＦｅイオン放出のサイクルを説明する。摩耗した鉄系金属表面において、セピオライトが触媒となって、セピオライトのマグネシウムイオン（Ｍg２＋）が鉄イオン（Ｆe２＋）に置換する。この鉄イオン（Ｆe２＋）はポリオールエステル溶媒の極性によって吸収され、金属表面でこの置換反応が進むことになる。そして、鉄イオン（Ｆe２＋）は再び金属（鉄）表面から電子（ｅ−）を取り込み還元される（この還元反応によって、磁気も帯びる）。鉄イオン（Ｆe２＋）は還元されて金属（鉄）表面の磨耗部分（凸凹）を滑らかにするように、凹部分に入り込む。これにより、鉄が再生（一体化して修復）されることになる。
【００２７】
上記表２の結果から、作製した金属表面改質剤は、コンプレッサー内部の摩耗した金属（鉄）表面を再生・修復し、エアコン全体の電気使用量を削減し、電気代の削減を図れたと推察する。
【実施例２】
【００２８】
次に、実施例１で作製した金属摩耗修復剤のβ型セピオライト結晶微粒子に関して、更に６００℃で焼成し作製した無水セピオライトの金属摩耗修復剤おける修復能について説明する。
実施例１で作製したβ型セピオライト結晶微粒子（金属摩耗修復剤Ａ）、６００℃で焼成し作製した無水セピオライト結晶微粒子（金属摩耗修復剤Ｂ）とする。
金属摩耗修復剤Ａを用いて作製した金属表面改質剤を実施例Ａ、金属摩耗修復剤Ｂを用いて作製した金属表面改質剤を実施例Ｂとする。また、金属表面改質剤を添加しない無添加のものを比較例とする。
【００２９】
図４のグラフは、実施例Ａ，Ｂの金属表面改質剤をエアコン室外機コンプレッサーの冷媒に注入し、エアコンの作動電流値の変化を示している。
金属表面改質剤が無添加／添加の場合、共に、エアコンのスイッチを入れると（経過時間０分）、電流値が増加し始め、約４〜５分後、定常値に達する。金属表面改質剤が無添加の場合では、電流値は１０．９（Ａ）で安定するのに対して、実施例Ａ（未焼成の金属摩耗修復剤Ａを使用）を添加した場合では、電流値は９．７（Ａ）で安定する。さらに、実施例Ｂ（焼成された金属摩耗修復剤Ｂを使用）を添加した場合では、電流値は８．７（Ａ）で安定する。
つまり、未焼成のセピオライトを用いた金属表面改質剤では、電流値（電気消費量）が約１１％減少し、焼成された無水セピオライトを用いた金属表面改質剤では、電流値（電気消費量）が約２０％減少したことになる。
この結果から、焼成された無水セピオライトを用いた金属表面改質剤を使用することにより、鉄系金属表面の摩耗を修復するといった触媒活性をより高めることができ、コンプレッサー内部の摩耗した金属（鉄）表面をより効率よく再生・修復し、エアコンの電流値（電気消費量）の削減を図れたと推察する。
【産業上の利用可能性】
【００３０】
本発明は、鉄系金属の摩耗修復に有用であり、本発明の金属摩耗修復剤や金属表面改質剤は、エンジンオイルの添加剤、燃料（ガソリン、軽油）の添加剤として利用が期待できる。
【符号の説明】
【００３１】
１    セピオライト
２    鉄系金属
３    金属表面
４    Ｆｅ２＋イオン
５    電子
【図１】
2018127534.tif 000005
【図２】
2018127534.tif 000006
【図３】
2018127534.tif 000007
【図４】
2018127534.tif 000008
【手続補正書】
【提出日】平成29年8月18日(2017.8.18)
【手続補正１】
【補正対象書類名】特許請求の範囲
【補正対象項目名】全文
【補正方法】変更
【補正の内容】
【特許請求の範囲】
【請求項１】
水酸基が消失しない温度以下で焼成された無水セピオライトを含有し、鉄系金属表面の摩耗を修復し得る金属摩耗修復剤。
【請求項２】
塊状形態を有するβ型セピオライトを含有することを特徴とする請求項１の金属摩耗修復剤。
【請求項３】
請求項１又は２の金属摩耗修復剤と、  ミクロンサイズの研磨微粒子と、  ポリオールエステルを備えたことを特徴とする金属表面改質剤。
【請求項４】
前記ポリオールエステル１リットル当たり、前記金属摩耗修復剤が１〜２０ｇ添加されたことを特徴とする請求項３の金属表面改質剤。
【請求項５】
前記研磨微粒子は、シリカ微粒子、シリカゲル微粒子又はアルミナ微粒子の少なくとも１種であり、
前記金属摩耗修復剤が６５重量％以上含有され、前記研磨微粒子が３５重量％未満含有されたことを特徴とする請求項３又は４の金属表面改質剤。
【請求項６】
前記金属摩耗修復剤の粒径より大きなシリカ微粒子が添加されたことを特徴とする請求項３又は４の金属表面改質剤。
【請求項７】
前記金属摩耗修復剤の粒径より大きな粒径０．５〜１０μｍのシリカ微粒子と、粒径１０〜１００ｎｍのナノサイズのシリカ微粒子が共添加されたことを特徴とする請求項３又は４の金属表面改質剤。
【手続補正２】
【補正対象書類名】明細書
【補正対象項目名】０００７
【補正方法】変更
【補正の内容】
【０００７】
上記目的を達成すべく、本発明者は、研究・実験を繰り返し実施し試行錯誤の上、蛇紋石族のクリソタイルやアンチゴライトに替わるものとして、石綿に分類されない天然鉱物のセピオライトが、鉄系金属表面の摩耗を修復する性質を有することの知見を得た。
【手続補正３】
【補正対象書類名】明細書
【補正対象項目名】０００８
【補正方法】変更
【補正の内容】
【０００８】
すなわち、本発明の金属摩耗修復剤は、水酸基が消失しない温度以下で焼成された無水セピオライトを含有し、鉄系金属表面の摩耗を修復するものである。
セピオライトは、天然に産出する粘土鉱物の一種である。セピオライトの主成分はマグネシウム珪酸塩である。
また、セピオライトの組成式は、Ｍｇ８Ｓｉ１２Ｏ３０(ＯＨ)４・(ＯＨ２)４・８Ｈ２Ｏである。
ここで、鉄系金属とは、鉄、鋼、鋳鉄、及び鉄を主成分とする金属材料（合金）が含まれる概念であり、炭素鋼、ケイ素鋼、ステンレス鋼、高マンガン鋼、ニッケル鋼、ニッケルモリブデン鋼などが例示される。
【手続補正４】
【補正対象書類名】明細書
【補正対象項目名】０００９
【補正方法】変更
【補正の内容】
【０００９】
セピオライトは、繊維状構造を有し、結晶構造は層状構造と鎖状構造との間を成すものである。セピオライトは、微細孔が多数存在するため、柔軟性があり、多孔質で比表面積が大きく、軽量であるといった特性を有する。
また、セピオライトの結晶表面には水酸基が出ており、水やアルコールに対する親和性がある。また耐熱性に優れている。セピオライトの主な用途は、軽量・多孔質で、優れた耐熱性によって、特に建築材料に好適に用いられる。また、多孔質、水親和性等の特性から濾過フィルターに対しても好適に用いられる。さらに、油やアルコール中の水分除去、パイプライン等の油漏れ防止や摩擦材にも使用されている。
【手続補正５】
【補正対象書類名】明細書
【補正対象項目名】００１１
【補正方法】変更
【補正の内容】
【００１１】
本発明の金属摩耗修復剤は、上述の如く、水酸基が消失しない温度以下で焼成された無水セピオライトを含有する。水酸基が消失しない温度以下で焼成させることにより、鉄系金属表面の摩耗を修復するといった触媒活性をより高めることができる。例えば、セピオライトの場合、２５０℃未満の焼成で、付着水と沸石水という結晶構造（８面体層の構造）に含まれる水が消失し、大凡２５０〜６００℃の焼成で、８面体層の端に結合している水（結合水）が消失し、セピオライトは無水物となる。このような無水セピオライトの場合、結合水が失われ結晶構造に歪みが生じる。本発明者は、結合水が失われ結晶構造に歪みが生じた無水セピオライトが、より触媒活性が優れていることを見出したのである。  
なお、６００℃以上で焼成すると、８面体層に位置する水酸基、所謂、構造水が失われ、結晶構造が壊れてしまう。結晶構造が壊れ、再結晶化しない場合は、セピオライトの触媒活性が失われる。